(57)【特許請求の範囲】
【請求項１】
２個以上のイソシアナート基を有するポリイソシアナートと２個以上の活性水素を有する化合物とを主成分とする重合性モノマーに、重合触媒及び予め７０℃〜１５０℃の温度範囲において加熱処理されたリン酸エステル系離型剤を含有する触媒マスターバッチを混合して重合原料を得ることと、
前記重合原料をモールド型に充填し、前記重合原料を重合させてウレタン系レンズ用樹脂を整形することとを含む、
プラスチックレンズの製造方法。
【請求項２】
請求項１に記載のプラスチックレンズの製造方法において、
前記２個以上の活性水素を有する化合物は、２個以上のチオール基を有するポリオールである、
プラスチックレンズの製造方法。
【請求項３】
請求項１又は請求項２に記載のプラスチックレンズの製造方法において、
前記重合触媒は、三級アミンとルイス酸の併用触媒又は三級ホスフィンとルイス酸の併用触媒である、
プラスチックレンズの製造方法。
【発明の詳細な説明】
【０００１】
【発明の属する技術分野】
本発明は、プラスチックレンズの製造方法に関し、特に、重合触媒と内部離型剤を含有する触媒マスターバッチを用いてウレタン系レンズ用樹脂を成形するプラスチックレンズの製造方法に関する。
【０００２】
【従来の技術】
プラスチックレンズの成形方法として、重合性モノマーに重合触媒を混合した重合原料をガラス等のモールド型に充填し、重合原料を重合させてレンズ用樹脂を得る注型法が採用されている。この注型法では、成形されたレンズ用樹脂の離型性が問題となる。
【０００３】
特に、高屈折率のウレタン系樹脂を与える２個以上のイソシアナート基を有するポリイソシアナートと２個以上の活性水素、例えばチオール基を有するポリチオールとを主成分とする重合性モノマーを用いた場合は、得られたレンズ用樹脂のモールド型に対する密着性が強いため、内部離型剤としてリン酸エステル系離型剤を重合原料に配合することが有効である。
【０００４】
リン酸エステル系離型剤を内部離型剤として重合原料に配合する場合、重合触媒が配合された触媒マスターバッチにリン酸エステル系離型剤を配合する方法が採用されている。
【０００５】
触媒マスターバッチは、注型法で用いる重合性モノマーに添加する重合触媒が微量であり、そのままでは重合触媒の秤量ができないため、ポリイソシアナートか活性水素を有する化合物のいずれか一方を溶媒として重合触媒を高濃度で溶解させたものである。
【０００６】
リン酸エステル系離型剤を触媒マスターバッチに配合すると、触媒マスターバッチの着色が抑制され、触媒マスターバッチが無色透明になるという効果も得られるため、リン酸エステル系離型剤を重合性モノマーに直接添加するのではなく、触媒マスターバッチに配合することが有効である。
【０００７】
【発明が解決しようとする課題】
しかしながら、リン酸エステル系離型剤を配合した触媒マスターバッチを調合したときに、リン酸エステル系離型剤のロットによって触媒マスターバッチが白濁したり白濁しなかったりする場合があるという問題が生じた。白濁が生じた触媒マスターバッチは使用不能である。
【０００８】
この触媒マスターバッチの白濁の原因が現在では不明であり、用いるリン酸エステル系離型剤が白濁を生じるか否かの判定が事前にできず、作業に支障が生じている。そのため、触媒マスターバッチの白濁を確実に防止できる技術が要望されている。
【０００９】
本発明は、上記事情に鑑みてなされたもので、ウレタン系樹脂を与える重合性モノマーに重合触媒及びリン酸エステル系離型剤を含有する触媒マスターバッチを混合するプラスチックレンズの製造方法における触媒マスターバッチの白濁を防止できるプラスチックレンズの製造方法を提供することを目的とする。
【００１０】
【課題を解決するための手段】
本発明者は、上記目的を達成するため鋭意検討を重ねた結果、リン酸エステル系離型剤を予め例えば７０〜１５０℃の温度で加熱処理することにより、触媒マスターバッチに配合したときの白濁を確実に防止できることを知見した。
【００１１】
また、２個以上の活性水素を有する化合物として、屈折率の高いチオウレタン樹脂を与えること、モールド型との密着性が高く、リン酸エステル系離型剤の配合の効果が高いことから、ポリチオールが好ましい。
【００１２】
また、重合触媒として三級アミンとルイス酸の併用触媒又は三級ホスフィンとルイス酸の併用触媒に対してかかるリン酸エステル系離型剤の加熱処理が特に有効であることを知見した。
【００１３】
従って、請求項１記載の発明は、２個以上のイソシアナート基を有するポリイソシアナートと２個以上の活性水素を有する化合物とを主成分とする重合性モノマーに、重合触媒及び予め加熱処理されたリン酸エステル系離型剤を含有する触媒マスターバッチを混合し、得られた重合原料をモールド型に充填し、前記重合原料を重合させてウレタン系レンズ用樹脂を成形することを特徴とするプラスチックレンズの製造方法を提供する。
【００１４】
請求項２記載の発明は、請求項１記載のプラスチックレンズの製造方法において、前記２個以上の活性水素を有する化合物が２個以上のチオール基を有するポリチオールであることを特徴とするプラスチックレンズの製造方法を提供する。
【００１５】
請求項３記載の発明は、請求項１又は２記載のプラスチックレンズの製造方法において、前記重合触媒が、三級アミンとルイス酸の併用触媒又は三級ホスフィンとルイス酸の併用触媒であることを特徴とするプラスチックレンズの製造方法を提供する。
【００１６】
請求項４記載の発明は、請求項１〜３いずれかに記載のプラスチックレンズの製造方法において、前記加熱処理が７０〜１５０℃の温度範囲であることを特徴とするプラスチックレンズの製造方法を提供する。
【００１７】
【発明の実施の形態】
以下、本発明の実施の形態について説明するが、本発明は以下の実施の形態に限定されるものではない。
【００１８】
本発明のプラスチックレンズの製造方法は、上述したように、２個以上のイソシアナート基を有するポリイソシアナートと２個以上の活性水素を有する化合物とを主成分とする重合性モノマーに、重合触媒及び予め加熱処理されたリン酸エステル系離型剤を含有する触媒マスターバッチを混合し、得られた重合原料をモールド型に充填し、重合原料を重合させてウレタン系レンズ用樹脂を成形するものである。
【００１９】
重合性モノマーを構成する２個以上のイソシアナート基を有するポリイソシアナートとしては、例えば、ｍ−キシリレンジイソシアナート、ｐ−キシリレンジイソシアナート、テトラクロロ−ｍ−キシリレンジイソシアナート、水添キシリレンジイソシアナート、水添ジフェニルメタンジイソシアナート、テトラメチルキシリレンジイソシアナート、２，５−ビス（イソシアナートメチル）ビシクロ［２．２．１］ヘプタン、２，６−ビス（イソシアナートメチル）ビシクロ［２．２．１］ヘプタン、３，８−ビス（イソシアナートメチル）トリシクロ［５．２．１、０2、6］−デカン、３，９−ビス（イソシアナートメチル）トリシクロ［５．２．１．０2、6］−デカン、４，８−ビス（イソシアナートメチル）トリシクロ［５．２．１、０2、6］−デカン、４，９−ビス（イソシアナートメチル）トリシクロ［５．２．１、０2、6］−デカン、ダイマー酸ジイソシアナート等のポリイソシアナート化合物及びそれらの化合物のアロファネート変性体、１，３−ビス（α，α−ジメチルイソシアナトメチル）ベンゼン、１，４−ビス（α，α−ジメチルイソシアナトメチル）ベンゼン、ヘキサメチレンジイソシアナート、イソホロンジイソシアナート、トリレンジイソシアナート、ジフェニルメタンジイソシアナート、ポリメリック型ジフェニルメタンジイソシアナート、トリジンジイソシアナート、ナフタレンジイソシアナート、４，４'−ジフェニルメタンジイソシアナート、ヘキサメチレンジイソシアナートのビウレット化反応物、ヘキサメチレンジイソシアナートとトリメチロールプロパンのアダクト生成物、４，４'−ジシクロヘキシルメタンジイソシアナート、イソシアヌレート変性体等が挙げられ、これらの化合物を単独で又は２種以上を混合して用いることができる。これらのポリイソシアナート中でもキシリレンジイソシアナートが好ましい。
【００２０】
また、重合性モノマーを構成する２個以上の活性水素を有する化合物としては、例えば２個以上の水酸基を有するポリオール、２個以上のチオール基を有するポリチオール、または１分子中に水酸基とチオール基を各々１個以上有する化合物を挙げることができる。
【００２１】
ポリオールとしては、例えば、エチレングリコール、ジエチレングリコール、プロピレングリコール、ジプロピレングリコール、ブチレングリコール、ネオペンチルグリコール、グリセリン、トリメチロールエタン、トリメチロールプロパン、ブタントリオール、１，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マニトール、ドルシトール、イディトール、グリコール、イノシトール、ヘキサントリオール、トリグリセロール、ジグリペロール、トリエチレングリコール、ポリエチレングリコール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ〔５，２，１，０，２，６〕デカン−ジメタノール、ビシクロ〔４，３，０〕−ノナンジオール、ジシクロヘキサンジオール、トリシクロ〔５，３，１，１〕ドデカンジオール、ビシクロ〔４，３，０〕ノナンジメタノール、トリシクロ〔５，３，１，１〕ドデカン−ジエタノール、ヒドロキシプロピルトリシクロ〔５，３，１，１〕ドデカノール、スピロ〔３，４〕オクタンジオール、ブチルシクロヘキサンジオール、１，１'−ビシクロヘキシリデンジオール、シクロヘキサントリオール、マルチトール、ラクチトール等の脂肪族ポリオール、ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、テトラブロムビスフェノールＡ等の芳香族ポリオール、ジ−（２−ヒドロキシエチル）スルフィド、１，２−ビス−（２−ヒドロキシエチルメルカプト）エタン、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、ビス（４−ヒドロキシフェニル）スルホン（商品名ビスフェノールＳ）、テトラブロモビスフェノールＳ、テトラメチルビスフェノールＳ、４，４'−チオビス（６−ｔｅｒｔ−ブチル−３−メチルフェノール）、１，３−ビス（２−ヒドロキシエチルチオエチル）−シクロヘキサンなどの硫黄原子を含有したポリオール等が挙げられる。
また、ポリチオールとしては、特に制限されないが、例えば下記式（１）で示される４−メルカプトメチル−３，６−ジチオ−１，８−オクタンジチオール、下記式（２）で示されるペンタエリスリトールテトラキス（３−メルカプトプロピオナート）、及び下記一般式（３）で示されるテトラチオールを例示することができる。
【００２２】
【化１】
0004654503.tif 000002
この一般式（３）で示されるテトラチオールの具体例としては、例えば次のような構造式の化合物（Ａ）〜（Ｇ）を挙げることができる。
【００２３】
【化２】
0004654503.tif 000003
その他のポリチオールとしては、例えば、ジ（２−メルカプトエチル）エーテル、１，２−エタンジチオール、１，４−ブタンジチオール、エチレングリコールジチオグリコレート、トリメチロールプロパントリス（チオグリコレート）、ペンタエリスリトールテトラキス（２−メルカプトアセテート）、ジペンタエリスリトールヘキサキス（３−メルカプトプロピオナート）、ジペンタエリスリトールヘキサキス（２−メルカプトアセテート）、１，２−ジメルカプトベンゼン、４−メチル−１，２−ジメルカプトベンゼン、３，６−ジクロロ−１，２−ジメルカプトベンゼン、３，４，５，６−テトラクロロ−１，２−ジメルカプトベンゼン、Ｏ−キシリレンジチオール、ｍ−キシリレンジチオール、ｐ−キシリレンジチオール、及び１，３，５−トリス（３−メルカプトプロピル）イソシアヌレートなどが挙げられる。
【００２４】
また、１分子中に水酸基とチオール基を各々１個以上有する化合物としては、例えば、２−メルカプトエタノール、３−メルカプト−１，２−プロパンジオール、グルセリンジ（メルカプトアセテート）、１−ヒドロキシ−４−メルカプトシクロヘキサン、２，４−ジメルカプトフェノール、２−メルカプトハイドロキノン、４−メルカプトフェノール、１，３−ジメルカプト−２−プロパノール、２，３−ジメルカプト−１−プロパノール、１，２−ジメルカプト−１，３−ブタンジオール、ペンタエリスリトールトリス（３−メルカプトプロピオネート）、ペンタエリスリトールモノ（３−メルカプトプロピオネート）、ペンタエリスリトールビス（３−メルカプトプロピオネート）、ペンタエリスリトールトリス（チオグリコレート）、ペンタエリスリトールペンタキス（３−メルカプトプロピオネート）、ヒドロキシメチル−トリス（メルカプトエチルチオメチル）メタン、１−ヒドロキシエチルチオ−３−メルカプトエチルチオベンゼン、４−ヒドロキシ−４'−メルカプトジフェニルスルホン、２−（２−メルカプトエチルチオ）エタノール、ジヒドロキシエチルスルフィドモノ（３−メルカプトプロピオネート）、ジメルカプトエタンモノ（サルチレート）、ヒドロキシエチルチオメチルートリス（メルカプトエチルチオ）メタン等が挙げられる。
【００２５】
ポリイソシアナート化合物と活性水素の混合割合は、イソシアナート基（ＮＣＯ）と活性水素（Ｈ）の割合がＮＣＯ／Ｈ（モル比）＝０．５〜３．０、特に０．５〜１．５の範囲が好ましい。
【００２６】
また、触媒マスターバッチを構成する重合触媒としては、特に制限されないが、三級アミン、三級ホスフィン、又はルイス酸が好ましく、特に三級アミンとルイス酸の併用触媒又は三級ホスフィンとルイス酸の併用触媒が好ましい。これらの併用触媒は、錯体を形成し、ポットライフが長いという特徴がある。
【００２７】
重合触媒として用いられるルイス酸としては、例えば、塩化亜鉛、アセチルアセトン亜鉛、ジブチルジチオカルバミン酸亜鉛等の亜鉛系化合物、塩化鉄、アセチルアセトン鉄等の鉄系化合物、アルミナ、フッ化アルミ、塩化アルミ、トリフェニルアルミ等のアルミ系化合物、テトラフロロ錫、テトラクロル錫、四臭化錫、テトラヨード錫、メチル錫トリクロライド、ブチル錫トリクロライド、ジメチル錫ジクロライド、ジブチル錫ジクロライド、トリメチル錫クロライド、トリブチル錫クロライド、トリフェニル錫クロライド、ジブチル錫スルフィド、ジ（２−エチルヘキシル）錫オキサイド等の錫化合物、テトラクロロチタン等のチタン系化合物、トリクロロアンチモン、ペンタクロロアンチモン、ジクロロトリフェニルアンチモン等のアンチモン系化合物、ニトロウラニウム等のウラニウム系化合物、ニトロカドミウム等のカドミウム系化合物、塩化コバルト、臭化コバルト等のコバルト系化合物、ニトロトリウム等のトリウム系化合物、ジフェニル水銀等の水銀系化合物、ニッケロセン等のニッケル系化合物、ニトロカルシウム、酢酸カルシウム等のカルシウム系化合物、トリクロロバナジウム等のバナジウム系化合物、塩化銅、沃化銅等の銅系化合物、塩化マンガン等のマンガン系化合物、塩化ジルコニウム等のジルコニウム系化合物、トリフェニル砒素、トリクロロ砒素等の砒素系化合物、ボロントリフルオロライドなどのホウ素化合物等が挙げられる。
【００２８】
また、三級アミンとしては、例えば、トリエチルアミン、トリプロピルアミン、ジプロピルエチルアミン、トリブチルアミン、トリヘキシルアミン、ジメチルシクロヘキシルアミン、ジシクロヘキシルメチルアミン、トリシクロヘキシルアミン、ジエチルシクロヘキシルアミン、ジシクロヘキシルエチルアミン、ジプロピルシクロヘキシルアミン、ジシクロヘキシルプロピルアミン、ジブチルシクロヘキシルアミン、ジシクロヘキシルブチルアミン、Ｎ，Ｎ−ジメチルベンジルアミン、Ｎ，Ｎ−ジエチルベンジルアミン、Ｎ，Ｎ−ジプロピルベンジルアミン、Ｎ，Ｎ−ジブチルベンジルアミン、Ｎ−メチルジベンジルアミン、２−ジメチルアミノメチルフェノール、２，４，６−トリス（Ｎ，Ｎ−ジメチルアミノメチル）フェノール、トリエチレンジアミン、テトラメチルエチレンジアミン、テトラエチルエチレンジアミン、テトラプロピルエチレンジアミン、テトラブチルエチレンジアミン、ペンタメチルジエチレントリアミン、ペンタエチルジエチレントリアミン、ペンタプロピルジエチレントリアミン、ペンタブチルジエチレントリアミン、Ｎ−メチルピペリジン、Ｎ−エチルピペリジン、Ｎ−プロピルピペリジン、Ｎ−ブチルピペリジン、Ｎ，Ｎ−ジメチルピペラジン、Ｎ，Ｎ−ジエチルピペラジン、Ｎ，Ｎ−ジプロピルピペラジン、Ｎ，Ｎ−ジブチルピペラジン、ヘキサメチレンテトラミン、ジメチルアミノエチルアセテート、ジエチルアミノエチルアセテート、ジメチルアミノプロピオニトリル、ジエチルアミノプロピオニトリル、Ｎ，Ｎ−ジメチルアミノエタノール、Ｎ，Ｎ−ジエチルアミノエタノール、Ｎ，Ｎ−ジ−ｎ−プロピルアミノエタノール、Ｎ，Ｎ−ジイソプロピルアミノエタノール、Ｎ，Ｎ−ジブチルアミノエタノール、Ｎ，Ｎ−ジヘキシルアミノエタノール、Ｎ，Ｎ−ジオクチルアミノエタノール、Ｎ−メチルモルホリン、Ｎ−エチルモルホリン、Ｎ−プロピルモルホリン、Ｎ−ブチルモルホリン、Ｎ−シクロヘキシルモルホリン、Ｎ−メチルピペリドン、Ｎ−エチルピペリドン、Ｎ−プロピルピペリドン、Ｎ−ブチルピペリドン、Ｎ−メチルピロリジン、Ｎ−エチルピロリジン、Ｎ−プロピルピロリジン、Ｎ−ブチルピロリジン、Ｎ−メチルピロリドン、Ｎ−エチルピロリドン、Ｎ−プロピルピロリドン、Ｎ−ブチルピロリドン、Ｎ，Ｎ−ジメチルアニリン、Ｎ，Ｎ−ジエチルアニリン、Ｎ，Ｎ−ジプロピルアニリン、Ｎ，Ｎ−ジブチルアニリン、Ｎ，Ｎ−シクロヘキシルメチルアニリン、Ｎ，Ｎ−ジシクロヘキシルアニリン、ジフェニルメチルアミン、ジフェニルエチルアミン、トリフェニルアミン、Ｎ，Ｎ−ジメチルトルイジン、Ｎ，Ｎ−ジエチルトルイジン、Ｎ−シクロヘキシル−Ｎ−メチルトルイジン、Ｎ，Ｎ−ジシクロヘキシルトルイジン、Ｎ，Ｎ−ジメチルナフチルアミン、Ｎ，Ｎ−ジエチルナフチルアミン、Ｎ，Ｎ−ジメチルアニシジン、Ｎ，Ｎ−ジエチルアニシジン、Ｎ，Ｎ，Ｎ'，Ｎ'−テトラメチルフェニレンジアミン、ピリジン、ピコリン、ジメチルピリジン、２，２'−ビピリジル、４，４'−ビピリジル、ピラジン、Ｎ−メチルピラゾール、Ｎ−エチルピラゾール、Ｎ−シクロヘキシルピラゾール、ピリダジン、ピリミジン、ピリノリン、オキサゾール、チアゾール、Ｎ−メチ��ピラゾール、Ｎ−エチルピラゾール、Ｎ−プロピルピラゾール、Ｎ−ブチルピラゾール、Ｎ−シクロヘキシルピラゾール、１−メチルイミダゾール、１−ベンジルイミダゾール、１−メチル−２−メチルイミダゾール、１−ベンジル−２−メチルイミダゾール、１−エチル−４−メチルイミダゾール、１−エチル−２−エチル−４−メチルイミダゾール、Ｎ−メチルピロール、Ｎ−エチルピロール、Ｎ−ブチルピロール、Ｎ−メチルピロリン、Ｎ−エチルピロリン、Ｎ−ブチルピロリン、ピリミジン、プリン、キノリン、イソキノリン、Ｎ−メチルカルバゾール、Ｎ−エチルカルバゾール、Ｎ−ブチルカルバゾールなどが挙げられる。
【００２９】
また、三級ホスフィンとしては、例えば、トリメチルホスフィン、トリエチルホスフィン、トリプロピルホスフィン、トリイソプロピルホスフィン、トリｎ−ブチルホスフィン、トリｔ−ブチルホスフィン、トリシクロヘキシルホスフィン、トリベンジルホスフィン、トリフェニルホスフィン、ジフェニルメチルホスフィン、ジメチルフェニルホスフィン、ジエチルフェニルホスフィン、トリｏ−トリルホスフィン、トリメシチルホスフィン、１，２−ビス（ジメチルホスフィノ）エタン、１，４−ビス（ジフェニルホスフィノ）ブタン、２，３−ビス（ジフェニルホスフィノ）ブタン、１，２−ビス（ジフェニルホスフィノ）エタン、ビス（ジフェニルホスフィノ）メタン、１，３−ビス（ジフェニルホスフィノ）プロパン、１，２−ビス（ジフェニルホスフィノ）プロパン、１，５−ビス（ジフェニルホスフィノ）ペンタンなどが挙げられる。
【００３０】
上記重合触媒の使用量は、一般的に重合性モノマーに対して０．０００５〜５重量％の範囲である。
【００３１】
本発明において触媒マスターバッチを構成するリン酸エステル系離型剤としては、イソプロピルアシッドホスヘート、ジイソプロピルアシッドホスヘート、ブチルアシッドホスヘート、ジブチルアシッドホスヘート、オクチルアシッドホスヘート、ジオクチルアシッドホスヘート、イソデシルアシッドホスヘート、ジイソデシルアシッドホスヘート、トリデシルアシッドホスヘート及びビス（トリデシルアシッドホスヘート）などが挙げられる。市販品としては、酸性リン酸アルキルエステルであるＳｔｅｐａｎ社製の商品名ゼレックＵＮを例示することができる。このゼレックＵＮは、天然物由来の原料が用いられ、多成分が含まれている。
【００３２】
リン酸エステル系離型剤の使用量は、一般には１〜５０００ｐｐｍの範囲である。
【００３３】
本発明では、リン酸エステル系離型剤を予め加熱処理して用いることに特徴がある。加熱温度は７０〜１５０℃、特に８０〜１２０℃の範囲が好ましく、加熱時間は１〜１６時間、特に４〜１２時間の範囲が好ましい。加熱温度が低すぎると加熱の効果が現れず、触媒マスターバッチに白濁が生じる場合があり、加熱温度が高すぎると、リン酸エステル系離型剤が着色する場合がある。加熱方法は、開放系で加熱することが好ましい。加熱処理後、冷却し、室温に戻して用いる。
リン酸エステル系離型剤の加熱処理により触媒マスターバッチに白濁が生じなくなる理由は明らかではない。加熱処理により重量がやや減少することが認められるが、真空で引いただけでは効果がないので、揮発性の不純物が蒸発するというよりも何らかの反応が生じているものと考えられる。
【００３４】
触媒マスターバッチの調合方法は、例えば溶媒として用いるポリイソシアナートにリン酸エステル系離型剤を所定量混合し、次にルイス酸を所定量加え、最後に三級アミン又は三級ホスフィンを所定量加える方法が採用される。
【００３５】
本発明のプラスチックレンズの製造方法は、このように調合した触媒マスターバッチを用いる以外は、通常のプラスチックレンズの製造方法に準じて行うことができる。
【００３６】
例えば、ポリイソシアナートに必要により紫外線吸収剤を混合、攪拌して均一に溶解させる。次に、２個以上の活性水素を有する化合物を混合、攪拌して重合性モノマーを調製する。この重合性モノマーに触媒マスターバッチを添加し、攪拌して重合原料溶液を調製する。その後、真空下で溶液を脱気する。次に、例えば所定の間隔をもって対向している上下２枚のガラスモールドの側面を粘着テープで封止して保持したモールド型の空隙に重合原料溶液を注入し、加熱により熱重合させる。
【００３７】
重合後、モールド型を分解してレンズ形状のプラスチックを取り出し、その後アニーリングを行って重合歪みを除去し、ウレタン系レンズ用樹脂を得ることができる。
【００３８】
本発明では内部離型剤を重合原料に配合しているため、モールド型とウレタン系レンズ用樹脂の分離が容易である。また、モールド型に離型剤を塗布する必要がないので、生産性に優れる。
【００３９】
【実施例】
＜実施例１＞
ｍ−キシリレンジイソシアナート９３．６ｇに紫外線吸収剤として２−（２−ヒドロキシ−５−メチルフェニル）−２Ｈ−ベンゾトリアゾール０．２０ｇを混合し、これに上記（Ａ）のポリチオール、上記（Ｂ）のポリチオール、上記（Ｃ）のポリチオールの３種類のポリチオールのモル比Ａ／Ｂ／Ｃ＝８５／５／１０の混合物９８．５２ｇを加えて重合性モノマー組成物を調製した。
【００４０】
触媒マスターバッチとして、ｍ−キシリレンジイソシアナート７８．８ｇに１００℃で８時間加熱処理したゼレックＵＮ２．０ｇ、ルイス酸としてジメチル錫ジクロライド０．１０ｇ、三級アミンとしてＮ，Ｎ−ジメチルシクロヘキシルアミン０．１０ｇをこの順序で添加、攪拌混合したものを調合した。この触媒マスターバッチに白濁は認められなかった。この触媒マスターバッチ８．１０ｇを重合性モノマー組成物に混合して重合原料を調製した。
【００４１】
得られた重合原料を５ｍｍＨｇの真空下で６０分間脱気した。
【００４２】
脱気した重合原料を中心厚１．０ｍｍで−３．００Ｄのレンズ成形用のガラス型とテープからなるモールド型に注入し、４０℃で７時間保持し、４０℃から１２０℃まで１０時間かけて昇温する加熱炉中で重合を行い、冷却後、ガラス型とテープを除去し、含硫ウレタン系レンズを得た。更に、１２０℃で２時間アニールを行い、内部歪みを除去した。
＜実施例２＞
ｍ−キシリレンジイソシアナート９６．０ｇに紫外線吸収剤として２−（２−ヒドロキシ−５−メチルフェニル）−２Ｈ−ベンゾトリアゾール０．２０ｇを混合し、これに上記式（１）で示される４−メルカプトメチル−３，６−ジチオ−１，８−オクタンジチオール９６．０ｇを加えて重合性モノマー組成物を調製した。
【００４３】
触媒マスターバッチとして、ｍ−キシリレンジイソシアナート８０．０ｇに９０℃で１２時間加熱処理したゼレックＵＮ１．０ｇ、ルイス酸としてジブチル錫ジクロライド０．３０ｇ、三級アミンとしてＮ，Ｎ−ジエチルシクロヘキシルアミン０．３０ｇをこの順序で添加、攪拌混合したものを調合した。この触媒マスターバッチに白濁は認められなかった。この触媒マスターバッチ８．２６ｇを重合性モノマー組成物に混合して重合原料を調製した。
【００４４】
得られた重合原料を５ｍｍＨｇの真空下で６０分間脱気した。
【００４５】
脱気した重合原料を中心厚１．０ｍｍで−３．００Ｄのレンズ成形用のガラス型とテープからなるモールド型に注入し、４０℃で７時間保持し、４０℃から１２０℃まで１０時間かけて昇温する加熱炉中で重合を行い、冷却後、ガラス型とテープを除去し、含硫ウレタン系レンズを得た。更に、１２０℃で２時間アニールを行い、内部歪みを除去した。
＜実施例３＞
ｍ−キシリレンジイソシアナート７７．０ｇに紫外線吸収剤として２−（２−ヒドロキシ−５−ｔｅｒｔ−オクチルフェニル）−２Ｈ−ベンゾトリアゾール０．２０ｇを混合し、これに上記式（２）で示されるペンタエリスリトールテトラキス（３−メルカプトプロピオナート）１１３．０ｇを加えて重合性モノマー組成物を調製した。
【００４６】
触媒マスターバッチとして、ｍ−キシリレンジイソシアナート１００．０ｇに１０５℃で１２時間加熱処理したゼレックＵＮ１．０ｇ、ルイス酸としてジメチル錫ジクロライド１．４０ｇ、三級アミンとしてトリブチルアミン０．１０ｇをこの順序で添加、攪拌して調合した。この触媒マスターバッチに白濁は認められなかった。この触媒マスターバッチ１０．３５ｇをモノマー組成物に混合して重合原料を調製した。
【００４７】
得られた重合原料を５ｍｍＨｇの真空下で６０分間脱気した。
【００４８】
脱気した重合原料を中心厚１．０ｍｍで−３．００Ｄのレンズ成形用のガラス型とテープからなるモールド型に注入し、４０℃で７時間保持し、４０℃から１２０℃まで１０時間かけて昇温する加熱炉中で重合を行い、冷却後、ガラス型とテープを除去し、含硫ウレタン系レンズを得た。更に、１２０℃で２時間アニールを行い、内部歪みを除去した。
＜実施例４＞
ｍ−キシリレンジイソシアナート７９．０ｇに紫外線吸収剤として２−（２−ヒドロキシ−５−ｔｅｒｔ−オクチルフェニル）−２Ｈ−ベンゾトリアゾール０．２０ｇを混合し、これに上記式（２）で示されるペンタエリスリトールテトラキス（３−メルカプトプロピオナート）１１３．０ｇを加えて重合性モノマー組成物を調製した。
【００４９】
触媒マスターバッチとして、ｍ−キシリレンジイソシアナート８０．０ｇに１０５℃で１２時間加熱処理したゼレックＵＮ１．０ｇ、ルイス酸としてジブチル錫ジクロライド０．２０ｇ、三級ホスフィンとしてトリｎ−ブチルホスフィン０．２６ｇをこの順序で添加、攪拌して調合した。この触媒マスターバッチに白濁は認められなかった。この触媒マスターバッチ８．２５ｇを重合性モノマー組成物に混合して重合原料を調製した。
【００５０】
得られた重合原料を５ｍｍＨｇの真空下で６０分間脱気した。
【００５１】
脱気した重合原料を中心厚１．０ｍｍで−３．００Ｄのレンズ成形用のガラス型とテープからなるモールド型に注入し、３５℃で４時間、４０℃で６時間保持し、４０℃から１２０℃まで１０時間かけて昇温する加熱炉中で重合を行い、冷却後、ガラス型とテープを除去し、含硫ウレタン系レンズを得た。更に、１２０℃で２時間アニールを行い、内部歪みを除去した。
＜比較例１＞
ｍ−キシリレンジイソシアナート９３．６ｇに紫外線吸収剤として２−（２−ヒドロキシ−５−メチルフェニル）−２Ｈ−ベンゾトリアゾール０．２０ｇを混合し、これに実施例１で用いた（Ａ）のポリチオール、（Ｂ）のポリチオール、（Ｃ）のポリチオールをモル比Ａ／Ｂ／Ｃ＝８５／５／１０の混合物９８．５２ｇを加えて重合性モノマー組成物を調製した。
【００５２】
触媒マスターバッチとして、ｍ−キシリレンジイソシアナート７８．８ｇに加熱処理しないゼレックＵＮ２．０ｇ、ルイス酸としてジメチル錫ジクロライド０．１０ｇ、三級アミンとしてＮ，Ｎ−ジメチルシクロヘキシルアミン０．１０ｇをこの順序で添加、攪拌混合したものを調合した。この混合物は、Ｎ，Ｎ−ジメチルシクロヘキシルアミンを添加後１０分攪拌した後の液は、目視で細かく白い析出物が数多く見られ、液が濁っていた。触媒マスターバッチとして使用できなかった。
【００５３】
【発明の効果】
本発明のプラスチックレンズの製造方法によれば、触媒マスターバッチに配合するリン酸エステル系離型剤を予め加熱処理して用いているので、触媒マスターバッチが白濁して使用不能になることがなく、生産性が向上した。